(57)【要約】【課題】環境基準の極めて微量な測定対象物質の溶出量を、現場で迅速に測定することができる土壌の重金属類の溶出量の分析方法及び分析装置、並びにこれに用いる試料を提供する。【解決手段】土壌に含まれる重金属類の溶出量分析方法において、土壌から作成した検液に所定の割合でキレート剤を加え、このキレート剤に検液中の測定対象物質を吸着させる手順と、その検液をろ過し、測定対象物質を吸着したキレート剤を回収する手順と、蛍光Ｘ線分析装置により、回収したキレート剤が吸着した測定対象物質を定量分析し、この分析結果を検液中の測定対象物質の溶出量に換算する手順とを行う。【選択図】  図１
2004294329.tif 000002
【特許請求の範囲】
【請求項１】
土壌に含まれる重金属類の溶出量分析方法において、
前記土壌から作成した検液に所定の割合でキレート剤を加え、このキレート剤に前記検液中の測定対象物質を吸着させる手順と、
前記検液をろ過し、前記測定対象物質を吸着したキレート剤を回収する手順と、
蛍光Ｘ線分析装置により、前記回収したキレート剤が吸着した測定対象物質を定量分析し、この分析結果を前記検液中の測定対象物質の溶出量に換算する手順と
を有することを特徴とする溶出量分析方法。
【請求項２】
土壌に含まれる重金属類の溶出量分析方法において、
前記土壌から作成した検液に所定の割合でキレート剤を加えて振とうし、前記キレート剤に前記検液中の測定対象物質を吸着させる手順と、
前記検液をろ過し、前記測定対象物質を吸着したキレート剤を回収し乾燥させる手順と、
蛍光Ｘ線分析装置により、前記回収したキレート剤に吸着された測定対象物質を定量分析し、この分析結果を前記検液中の測定対象物質の溶出量に換算する手順と
を有することを特徴とする溶出量分析方法。
【請求項３】
土壌に含まれる重金属類の溶出量分析方法において、
前記土壌から作成した検液に所定の割合でキレート剤を加えて振とうし、前記キレート剤に前記検液中の測定対象物質を吸着させる手順と、
前記検液をろ過し、前記測定対象物質を吸着したキレート剤を回収し乾燥させる手順と、
前記回収し乾燥させたキレート剤を容器に封入し、固体試料を作成する手順と、
前記固体試料を蛍光Ｘ線分析装置に設置し、前記回収したキレート剤に吸着された測定対象物質を定量分析し、この分析結果を前記検液中の測定対象物質の溶出量に換算する手順と
を有することを特徴とする溶出量分析方法。
【請求項４】
土壌に含まれる重金属類の溶出量分析方法において、
前記土壌から作成した検液に所定の割合でキレート剤を加えて振とうし、前記キレート剤に前記検液中の測定対象物質を吸着させる手順と、
前記検液をろ過し、前記測定対象物質を吸着したキレート剤を回収し乾燥させる手順と、
前記回収し乾燥させたキレート剤を容器に封入し、固体試料を作成する手順と、
前記固体試料を蛍光Ｘ線分析装置に設置し、前記回収したキレート剤に吸着された、少なくとも、カドミウム、鉛、砒素、セレン、六価クロムのうち少なくとも１種の重金属を定量分析し、この分析結果を前記検液中の溶出量に換算する手順と
を有することを特徴とする溶出量分析方法。
【請求項５】
土壌に含まれる重金属類の溶出量分析方法において、
前記土壌から作成した検液中の測定対象物質を、蛍光Ｘ線分析装置によって定量分析可能な範囲まで濃縮する手順と、
前記蛍光Ｘ線分析装置の分析結果を、前記検液中の測定対象物質の溶出量に換算する手順と
を有することを特徴とする溶出量分析方法。
【請求項６】
前記キレート剤は、繊維分子にイオン捕捉能をもつキレート官能基を化学結合させたキレート繊維であることを特徴とする請求項１乃至４のいずれか１項記載の溶出量分析方法。
【請求項７】
測定対象物質を所定の割合で溶媒に混合し、測定対象物質の溶出量が既知の標準液を作成する手順と、
前記標準液に、前記検液に対する割合とほぼ同じ割合で前記キレート剤を加え、このキレート剤に前記標準液中の測定対象物質を吸着させる手順と、
前記標準液をろ過し、前記測定対象物質を吸着したキレート剤を回収する手順と、
蛍光Ｘ線分析装置により、前記回収したキレート剤が吸着した測定対象物質を定量分析し、前記標準液で得られた当該分析結果から検量線を得る手順と
を有することを特徴とする請求項１乃至６のいずれか１項記載の溶出量分析方法。
【請求項８】
土壌に含まれる重金属類の溶出量分析装置において、
前記測定対象物質の溶出量が既知の標準液から得られた検量線を記憶した記憶部と、
前記土壌から作成した検液に所定の割合でキレート剤を加え、測定対象物質を吸着させたキレート剤を回収して得た試料に、Ｘ線を照射するＸ線源と、
前記Ｘ線により励起される際に前記測定対象物質から放出される固有の蛍光Ｘ線を検出する検出器と、
前記検出器で検出された蛍光Ｘ線強度、及び前記記憶部に記憶された前記検量線を基に、前記検液中の測定対象物質の溶出量を演算する演算部と
を備えたことを特徴とする溶出量分析装置。
【請求項９】
土壌に含まれる重金属類の溶出量分析に用いる試料において、
前記土壌から作成した検液に所定の割合で加えられ、前記検液中の測定対象物質を吸着して回収されたキレート剤と、
このキレート剤を封入し、封入した前記キレート剤に照射されるＸ線を透過する窓を有する容器と
を備えたことを特徴とする試料。
【発明の詳細な説明】
【０００１】
【発明の属する技術分野】
本発明は、各種工場跡地の汚染土壌や自然由来の汚染土壌の調査・分析、あるいは重金属類の不溶化処理等を施した土壌の品質管理を、現場で迅速に行うことができる、土壌に含まれる重金属類の溶出量分析方法及び分析装置、並びにこれに用いる試料に関する。
【０００２】
【従来の技術】
各種工場の跡地には、例えば、カドミウム、鉛、砒素や、六価クロム等といった土壌の汚染に係る環境基準（環境庁告示第４６号）で汚染物質として指定された重金属類が含まれる場合がある。また、工場跡地でなくとも、自然由来の汚染土壌も存在する。上記環境基準においては、土壌から作成した検液中の各重金属類の溶出量が、規定値（以下、環境基準値とする）以内であることを環境上の条件として定めているが、公定法（ＪＩＳ  Ｋ０１０２）に定められた原子吸光光度法やＩＣＰ発光分光分析法では、測定結果が得られるまでに概ね２週間を要し、かつ必要な装置が大型であるため、現場では使用できない。
【０００３】
それに対し、現場でも実施可能な比較的簡便な分析手法として、例えばいわゆる比色法等がある。しかし、こうした簡易分析法は、元来、排水管理用の手法であって測定限界値が高く、例としてカドミウムや鉛を挙げても、検液１Ｌに対し僅か０．０１ｍｇというオーダーである環境基準の微量な測定対象物質を分析することは困難である。
【０００４】
簡易分析法に類似するものとして、蛍光Ｘ線分析装置を用いた分析手法がある。この蛍光Ｘ線分析装置には、迅速かつ高精度に物質の定性分析及び定量分析ができるメリットがあり、近年では、可搬型のものも存在する。しかし、一般に、元素の定量分析を行う分析装置においては、その分解能の関係から測定可能な元素の濃度範囲に限界があり、蛍光Ｘ線分析装置においても、測定限界に関する技術的課題は同様に存在する。また、測定対象は有形物に限られており、測定対象物質が水溶液の場合は、その液滴を滴下・乾燥させて測定するのが一般的である。しかし、この場合には、土壌環境基準値レベルの低濃度の重金属類を測定することができない。
【０００５】
ここで、重金属を捕捉するものとして、キレート形成性化合物があり、近年では、繊維分子中に金属又は類金属の捕捉能を有するキレート形成性化合物を結合したキレート形成性繊維が開発されている（例えば、特許文献１参照）。
【０００６】
【特許文献１】
特開２００１−１２３３７９号公報
【０００７】
【発明が解決しようとする課題】
蛍光Ｘ線分析装置は、一般に比較的小型で可搬型のものも存在し、現場での使用も容易であるため、これを用いて検液中の重金属類の溶出量が測定できれば、対象とする土壌が環境基準値をクリアしているか、あるいは重金属類の不溶化処理を要するのか、現場で迅速に判断することができる。
【０００８】
しかしながら、各重金属類の環境基準値は、前述したように極めて微量な値である。一方、特許文献１の記載技術は、水中に微量存在する金属又は類金属のイオンの補足を目的とした材料であって、決して分析手法に関わる技術ではなく、それ自体を用いて検液中の重金属類の溶出量を測定することはできない。
【０００９】
本発明は、上記の事柄に鑑みなされたものであり、環境基準の極めて微量な測定対象物質の溶出量を、現場で迅速に測定することができる土壌の重金属類の溶出量の分析方法及び分析装置、並びにこれに用いる試料を提供することを目的とする。
【００１０】
【課題を解決するための手段】
上記目的を達成するために、第１の発明は、土壌に含まれる重金属類の溶出量分析方法において、前記土壌から作成した検液に所定の割合でキレート剤を加え、このキレート剤に前記検液中の測定対象物質を吸着させる手順と、前記検液をろ過し、前記測定対象物質を吸着したキレート剤を回収する手順と、蛍光Ｘ線分析装置により、前記回収したキレート剤が吸着した測定対象物質を定量分析し、この分析結果を前記検液中の測定対象物質の溶出量に換算する手順とを有することを特徴とする。
【００１１】
また、第２の発明は、土壌に含まれる重金属類の溶出量分析方法において、前記土壌から作成した検液に所定の割合でキレート剤を加えて振とうし、前記キレート剤に前記検液中の測定対象物質を吸着させる手順と、前記検液をろ過し、前記測定対象物質を吸着したキレート剤を回収し乾燥させる手順と、蛍光Ｘ線分析装置により、前記回収したキレート剤に吸着された測定対象物質を定量分析し、この分析結果を前記検液中の測定対象物質の溶出量に換算する手順とを有することを特徴とする。
【００１２】
これら第１及び第２の発明においては、作成した検液中の測定対象物質（重金属）をキレート剤に吸着させ、これをろ過して回収し、回収したキレート剤を蛍光Ｘ線分析装置により分析する。ろ過されたキレート剤には、検液中の測定対象物質が捕捉され濃縮されており、このキレート剤の測定対象物質濃度は、十分に蛍光Ｘ線分析装置により定性・定量分析可能な水準となる。そして、その測定結果を検液中の測定対象物質の溶出量値に換算する。このように、蛍光Ｘ線分析装置を用いて、環境基準の極めて微量な濃度の測定対象物質を測定でき、これにより、調査対象土壌中の重金属類の溶出量を現場で迅速に行うことができる。
【００１３】
また、第３の発明は、土壌に含まれる重金属類の溶出量分析方法において、前記土壌から作成した検液に所定の割合でキレート剤を加えて振とうし、前記キレート剤に前記検液中の測定対象物質を吸着させる手順と、前記検液をろ過し、前記測定対象物質を吸着したキレート剤を回収し乾燥させる手順と、前記回収し乾燥させたキレート剤を容器に封入し、固体試料を作成する手順と、前記固体試料を蛍光Ｘ線分析装置に設置し、前記回収したキレート剤に吸着された測定対象物質を定量分析し、この分析結果を前記検液中の測定対象物質の溶出量に換算する手順とを有することを特徴とする。
【００１４】
また、第４の発明は、土壌に含まれる重金属類の溶出量分析方法において、前記土壌から作成した検液に所定の割合でキレート剤を加えて振とうし、前記キレート剤に前記検液中の測定対象物質を吸着させる手順と、前記検液をろ過し、前記測定対象物質を吸着したキレート剤を回収し乾燥させる手順と、前記回収し乾燥させたキレート剤を容器に封入し、固体試料を作成する手順と、前記固体試料を蛍光Ｘ線分析装置に設置し、前記回収したキレート剤に吸着された、少なくとも、カドミウム、鉛、砒素、セレン、六価クロムのうち少なくとも１種の重金属を定量分析し、この分析結果を前記検液中の溶出量に換算する手順とを有することを特徴とする。
【００１５】
これら第３及び第４の発明においては、作成した検液中の測定対象物質をキレート剤に吸着させ、これをろ過して回収し、回収したキレート剤を容器に封入して作成した固体試料を蛍光Ｘ線分析装置により分析する。これにより、上記同様、蛍光Ｘ線分析装置によって、土壌に環境基準レベルで微量に含まれる重金属類の溶出量を現場で迅速に行うことができる。
【００１６】
また、第３及び第４の発明においては、回収したキレート剤を容器に封入することにより、特別な技能を要せず、極簡単に一定の厚みを持った信頼性の高い固体試料を作成することができる。こうした固体試料は、極めて取扱いが容易で、なおかつ持ち運びにも便利であり、試料としての再現性も極めて高く、測定結果のバラツキも生じ難い。
【００１７】
また、第５の発明は、土壌に含まれる重金属類の溶出量分析方法において、前記土壌から作成した検液中の測定対象物質を、蛍光Ｘ線分析装置によって定量分析可能な範囲まで濃縮する手順と、前記蛍光Ｘ線分析装置の分析結果を、前記検液中の測定対象物質の溶出量に換算する手順とを有することを特徴とする。
【００１８】
また、第６の発明は、上記第１乃至第４のいずれかの発明において、前記キレート剤は、繊維分子にイオン捕捉能をもつキレート官能基を化学結合させたキレート繊維であることを特徴とする。
【００１９】
このように、キレート繊維は、３次元構造の細孔をもつキレート樹脂とは異なる２次元の柔構造を有しているため、環境基準の極めて微量な濃度であっても、短い振とう時間で、定量的かつ速やかに測定対象物質を吸着することができる。これにより、測定の精度及び迅速性をより向上させることができる。
【００２０】
また、第７の発明は、上記第１乃至第６のいずれかの発明において、測定対象物質を所定の割合で溶媒に混合し、測定対象物質の溶出量が既知の標準液を作成する手順と、前記標準液に、前記検液に対する割合とほぼ同じ割合で前記キレート剤を加え、このキレート剤に前記標準液中の測定対象物質を吸着させる手順と、前記標準液をろ過し、前記測定対象物質を吸着したキレート剤を回収する手順と、蛍光Ｘ線分析装置により、前記回収したキレート剤が吸着した測定対象物質を定量分析し、前記標準液で得られた当該分析結果から検量線を得る手順とを有することを特徴とする。
【００２１】
本発明においては、測定対象物質の溶出量が既知の標準液を作成し、その標準液を用い、測定時と同様の手順で得られた溶出量の測定結果を測定の基準とする。つまり、この標準液が標準試料となり、標準液で得られた測定結果から検量線を較正することにより、特別な標準試料を労して入手しなくても、標準液中の既知の測定対象物質量を基準に、検液中の未知の測定対象物質量（溶出量）を求めることができる。標準液は、溶媒中に自らが所定割合で測定対象物質を混入して作成したものであるため、その溶出量は確実なものであり、基準としての信頼性は極めて高く、しかも容易に作成できる。
【００２２】
また、第８の発明は、土壌に含まれる重金属類の溶出量分析装置において、前記測定対象物質の溶出量が既知の標準液から得られた検量線を記憶した記憶部と、前記土壌から作成した検液に所定の割合でキレート剤を加え、測定対象物質を吸着させたキレート剤を回収して得た試料に、Ｘ線を照射するＸ線源と、前記Ｘ線により励起される際に前記測定対象物質から放出される固有の蛍光Ｘ線を検出する検出器と、前記検出器で検出された蛍光Ｘ線強度、及び前記記憶部に記憶された前記検量線を基に、前記検液中の測定対象物質の溶出量を演算する演算部とを備えたことを特徴とする。
【００２３】
また、第９の発明は、土壌に含まれる重金属類の溶出量分析に用いる試料において、前記土壌から作成した検液に所定の割合で加えられ、前記検液中の測定対象物質を吸着して回収されたキレート剤と、このキレート剤を封入し、封入した前記キレート剤に照射されるＸ線を透過する窓を有する容器とを備えたことを特徴とする。
【００２４】
【発明の実施の形態】
以下、本発明の土壌に含まれる重金属類の溶出量分析方法及び分析装置、並びにこれに用いる試料の一実施の形態を図面を参照しながら説明する。
本発明の溶出量分析は、土壌から作成した検液中の重金属類を、キレート剤を用いて濃縮した後、この濃縮後の重金属類濃度を蛍光Ｘ線分析装置により分析し、その結果を濃縮前の検液中の重金属類の溶出量に換算する濃縮分析技術である。なお、ここで「検液」とは、平成３年環境庁告示４６号「土壌の汚染に係る環境基準（溶出量）」に掲げる方法にしたがって作成した液のことである。また、本発明における測定対象物質（重金属類）としては、特許請求の範囲に記載した、カドミウム、鉛、砒素、セレン、六価クロム等が代表例として挙げられるが、これら以外にも、例えば、ニッケルや銅等といった、キレート剤により吸着可能で、なおかつ蛍光Ｘ線分析装置で分析可能な元素であれば、全て本発明の溶出量分析の測定対象物質となる。また、本発明は、主に、各種工場の土地（又は跡地）や自然界の土地の土壌に含まれる汚染物質濃度の調査を目的とした溶出量測定や、汚染物質を浄化処理（不溶化処理）した処理土の品質管理を目的とした溶出量測定に適用されるものであるが、これら以外の場合であっても、土壌中の上記測定対象物質の溶出量を測定する場合には、適用可能である。
【００２５】
図１は、本発明の土壌に含まれる重金属類の溶出量分析方法の一実施の形態の手順を表したフローチャートであり、以下、この図１を用いてその手順を具体的に説明する。
【００２６】
測定の際には、まず、ステップ１０として、所定の手順（例えば公定法）で分析対象の土壌から作成した検液に対し、所定の割合でキレート剤を加える。キレート剤としては、キレート樹脂やキレート繊維等といった、金属又は類金属元素に対するキレート形成能を有するものであれば適用可能であるが、中でもキレート繊維が特に好ましい。キレート繊維は、繊維分子（一例として、セルロース繊維等の天然繊維等）にイオン捕捉能をもつキレート官能基を化学結合させた２次元的な柔構造を有するものであり、３次元構造の他の種のキレート剤と比較しても、キレート形成能に優れている。キレート官能基には、ジチオカルパミン酸基、イミノプロピオン酸基、イミノジ酢酸基、アミノリン酸基、ポリアミン系、グルカミン型、ＩＤＡ型等がある。また、キレート剤の添加割合は、例えば、添加するキレート剤の測定対象物質の吸着性能を考慮して設定する。
【００２７】
また、このステップ１０に際し、キレート剤が添加される検液は、何等かの攪拌装置（例えばマグネティックスターラ等）を用いて均一に攪拌しておく。また、検液にキレート剤を添加する際、必要に応じ、測定対象物質の種類によって、例えば過酸化水素（Ｈ２Ｏ２）を加える等して検液をｐＨ調整する。例えば、鉛を測定対象とした場合、特に検液のｐＨ調整を行わなくても、キレート剤の添加率が適正であればほぼ定量的に吸着される。一方、砒素を測定対象とした場合、３価（亜砒酸イオン：ＡｓＯ３３−）と５価（砒酸イオン：ＡｓＯ４３−）が共存することがあり、環境基準値の微量なレベルではこれらを個々に定量分析することは難しい。そのため、検液に過酸化水素を適量加えることにより３価のイオンを５価のイオンに酸化し、全体を５価のイオンとしてキレート剤に吸着させる。セレンの場合もまた、４価（亜セレン酸イオン：ＳｅＯ３３−）と６価（セレン酸イオン：ＳｅＯ４３−）が共存することがあるので、検液に過酸化水素を添加して４価のイオンを６価のイオンに酸化し、全体を６価のイオンとしてキレート剤に吸着させる。こうすれば、砒素やセレンもキレート剤に定量的に吸着される。
【００２８】
続くステップ２０では、キレート剤を添加した検液を所定時間振とうし、キレート剤に検液中の測定対象物質を吸着させる。振とうには、マグネティックスターラ（一例）等の攪拌手段を用い、攪拌時間は、測定対象物質に対するキレート剤のキレート形成能を考慮して設定する。
【００２９】
十分に振とうしたら、ステップ３０として、検液をろ過して測定対象物質を吸着したキレート剤を回収し、ステップ４０として、回収したキレート剤を乾燥させる。回収したキレート剤は、自然乾燥（風乾）させても良いし、オーブンや電子レンジ等を用いて強制的に乾燥させても良い。
【００３０】
キレート剤が乾燥したら、ステップ５０として、蛍光Ｘ線分析装置にて分析にかける試料を作成する。ここで作成する試料は、そのまま粉末試料として分析に供しても良いし、成形する、或いは専用の容器に封入する等して取扱いの容易な固体試料としても良い。ここで作成する試料の形態を幾つか図２（ａ）乃至図２（ｇ）に例示した。
【００３１】
図２（ａ）及び図２（ｂ）は、粉末試料の具体例を表した図で、図２（ａ）の粉末試料は、単に透明シート１上に乾燥させたキレート剤２を盛ったもの、図２（ｂ）の粉末試料は、適正長さにカットしたパイプ３の一方の開口を透明シート１で塞いで受け皿状にし、その中に乾燥させたキレート剤２を盛ったものである。いずれも、透明シート１側が蛍光Ｘ線分析装置にセットされ、透明シート１を介してキレート剤２にＸ線が照射される。
【００３２】
図２（ｃ）乃至図２（ｅ）は、成形した固体試料の具体例を表した図で、それぞれ丸板状、四角板状、山盛り状に成形した状態を図示してある。これらは、いずれも成形可能な熱可塑性を有する樹脂を添加し、それぞれの形状に固めたものである。これらは、透明シートを用いていないので、直接的にキレート剤にＸ線が照射される。
なお、キレート剤中の測定対象物質が希釈されない程度であれば、接着剤や糊等の整形剤の使用も考えられる。また、形状は図示した形状に限定されるものではない。
【００３３】
図２（ｆ）及び図２（ｇ）は、専用の容器４にキレート剤２を封入した固体試料の具体例を表した図である。容器４は、上部が開口したプラスチック容器の底部にＸ線照射用の窓４ａを設けてある。図２（ｆ）の固体試料において、キレート剤２は、窓４ａからこぼれないよう、透明シート１に受けられた状態で容器４に収容され、さらに、栓５で押圧された状態で蓋をされ、容器４内に封入されている。図２（ｇ）の固体試料においては、窓４ａからのキレート剤１のこぼれを防止するものとして、透明フィルム６が容器４の底部に敷いてある。透明シート１や透明フィルム６には、Ｘ線の透過率の高い材質のものを用いる。
【００３４】
図１に戻り、ステップ６０として、以上のように作成した試料を蛍光Ｘ線分析装置にて分析にかけ、回収したキレート剤に吸着された測定対象物質を定量分析し、この分析結果を元の検液中の溶出量に換算する。
【００３５】
ここで、蛍光Ｘ線分析は相対値分析であり、定量分析の際には、検出した蛍光Ｘ線の強度を物質濃度に換算するのに、通常、基準となる検量線を得なければならない。一般に、この検量線を得るためには、未知試料と類似したマトリクス構造を有し、その含有率を他の分析手法で確認した測定対象物質の含有量が既知の標準試料を入手しなければならない。一般に、標準試料の入手は、測定対象物質の種類によって困難な場合がある。これに対し、本発明においては、検液中の溶出量を測定するため、所定量の溶媒に所定量の測定対象物質を混入し、測定対象物質の含有量（つまり溶出量）が既知の標準液を、標準試料として用いることができる。
【００３６】
検量線を得る手順は、調査対象の土壌から作成した測定対象物質の含有量が未知の検液の代わりに上記標準液を用いること以外、図１のステップ１０〜６０の手順と同様である。すなわち、測定対象物質の含有量（溶出量）が既知の標準液中の測定対象物質をキレート剤に吸着させて回収し、回収したキレート剤を蛍光Ｘ線分析装置にて分析にかけることにより、その測定により得られた蛍光Ｘ線強度と既知の溶出量との関係から、該蛍光Ｘ線分析装置について有効な検量線を較正する。
【００３７】
但し、上記の標準液を基に検量線を較正すると、検量線そのものは、使用するキレート剤の測定対象物質に対するキレート形成能（吸着率）によって異なってくる。すなわち、試料（この場合、標準液から回収したキレート剤）中の測定対象物質量は、使用するキレート剤の吸着率が分からなければ未知であるため、未知の検液から回収したキレート剤中の測定対象物質濃度を測定する場合には、得られる測定値は、未知の値を基準とした相対評価であり、必ずしも絶対量であるとは限らない。
【００３８】
しかしながら、本発明において、最終的に得たい値は試料（回収したキレート剤）中の測定対象物質量ではなく、検液中の測定対象物質量（溶出量）であるため、その測定過程で得られる検量線が、必ずしも試料に含まれる測定対象物質量の絶対基準である必要はない。使用するキレート剤の吸着率が未知でも、その吸着率に応じて標準液から得られた検量線は、その較正時と同じ測定条件であれば、検液中の未知の溶出量の測定値に対する絶対基準となる。つまり、標準液で得られた測定結果から、蛍光Ｘ線強度（検出値）と検液中の未知の溶出量（絶対量）との相関関係となる検量線を得ることができる。
【００３９】
このことを具体的に説明すると、まず、ある重金属αの吸着率がＸ１であるキレート剤β１と、このキレート剤β１よりも重金属αの吸着率が低いキレート剤β２（吸着率Ｘ２＞Ｘ１）とがあるとする。そして、これらキレート剤β１，β２を用いて、上記手順で図３（ａ）のように検量線γ１，γ２が得られたとする（但し、これら検量線γ１，γ２は、蛍光Ｘ線強度と溶出量との相関関係ではなく、蛍光Ｘ線強度とキレート剤中の重金属αの含有量（吸着量）との相関関係である）。このとき、仮に検出される蛍光Ｘ線強度が同じであれば、試料中の測定物質濃度は検量線の傾きが小さい方が大きくなることを考慮すると、キレート剤β１，β２においては、互いの吸着率の関係がＸ１＜Ｘ２であるから、重金属αの吸着量は吸着率の高いキレート剤β２の方が大きなるので、得られる検量線の傾きは、図３（ａ）のように、キレート剤β１の場合の検量線γ１よりも、キレート剤β２を用いて得た検量線γ２の方が小さくなる。
【００４０】
また、重金属αのキレート剤への吸着量は、その吸着率に応じ、検液中の重金属αの含有量（溶出量）に比例して大きくなる。また、吸着率が高いほど、同じ溶出量の溶液に同量添加しても吸着量が高くなるので、上記キレート剤β１，β２の場合、互いの吸着率がＸ１＜Ｘ２であるから、重金属αのキレート剤への吸着量と、元々の検液中の重金属αの含有量（溶出量）との相関関係は、図３（ｂ）のように模式化できる。
【００４１】
次に、図３（ａ）において、重金属αを含有した土壌から作成された検液を対象とし、キレート剤β１を用いて作成した試料を蛍光Ｘ線分析装置にかけた場合を考える。この場合、検出された蛍光Ｘ線強度がＯ１であれば、検量線γ１から、試料中の重金属αの量（すなわちキレート剤β１に対する重金属αの吸着量）はＰ１と測定され、吸着量Ｐ１は、図３（ｂ）から、キレート剤β１の吸着率Ｘ１を基に、元の検液中の重金属αの溶出量Ｑに換算される。
【００４２】
これに対し、重金属αを含有した同じ土壌から作成された検液を対象とし、キレート剤β２を用いて試料を作成し、蛍光Ｘ線分析装置にかけた場合を考える。この場合、検出された蛍光Ｘ線強度がＯ２であれば、準検量線γ２から、試料中の重金属αの量（すなわちキレート剤β２に対する重金属αの吸着量）はＰ２（＞Ｐ２）と測定されるが、図３（ｂ）において、両キレート剤β１，β２の吸着率にＸ１＜Ｘ２の関係があるので、吸着量Ｐ２は、キレート剤β２の吸着率Ｘ２から、溶出量Ｑに換算される。
【００４３】
このように、使用するキレート剤が異なると、その吸着率に応じて吸着量が変化するが、結果的に吸着率に応じた検量線が得られるので、検量線の較正時に対し、同様の（測定対象物質の吸着率が同じ）キレート剤を用い、同じ条件で実際の測定を行えば、過程で得られるキレート剤への重金属の吸着量の大小に関わらず、標準液の既知の溶出量に相対して、検液中の未知の溶出量が得られる。したがって、検量線の較正時と測定時とで同じキレート剤を用い同じ条件で測定することで、図４に示したように、検出された蛍光Ｘ線強度Ｏから、基準となる予め較正した検量線に相対する未知の溶出量Ｑの値が換算される。
【００４４】
また、以上のことは、次のようにも証明できる。
例えば、重金属αを含有する検液の容量をＡ［Ｌ］、この検液中の重金属αの含有量をＢ［ｍｇ／Ｌ］、検液に加えるキレート剤の重量をＣ［ｇ］、キレート剤への重金属αの吸着量（濃度）をＤ［ｐｐｍ］、重金属αに対するキレート剤の吸着率をＸ［％］とすると、先の図３（ｂ）のグラフは、重金属αの溶出量ＨはＡ×Ｂ［ｍｇ］であるので、
2004294329.tif 000003
と表すことができる。
【００４５】
一方、図３（ａ）のグラフは、検出される蛍光Ｘ線強度をＥ［ｃｐｓ］、重金属αに固有の定数をＦ，Ｇとし、前述したように吸着率が高いほど検量線の傾きが小さくなることを考慮すると、
Ｅ＝（Ｆ／Ｘ）×Ｄ＋Ｇ                            ・・・（式２）
と表される。
【００４６】
すると、（式１）（式２）から、
（１０×Ｘ／Ｃ）×Ｈ＝（Ｅ−Ｇ）×Ｘ／Ｆ          ・・・（式３）
という関係が成り立ち、この（式３）を、溶出量Ｈと蛍光Ｘ線強度Ｅとの関係に改めると、吸着率Ｘが相殺され、
Ｈ＝Ａ×Ｂ＝Ｃ×（Ｅ−Ｇ）／（１０×Ｆ）          ・・・（式４）
という関係が得られる。
【００４７】
この（式４）から、溶出量Ｈは、吸着率Ｘに関わらず、検量線から定まる定数Ｆ，Ｇ及び既知の値Ｃにより傾きが定まる、蛍光Ｘ線強度Ｅの一次式に置換できる。すなわち、（式４）は、図４のグラフの蛍光Ｘ線強度と溶出量との相関関係である検量線に相当し、この（式４）からも、吸着率に関わらず、検出された蛍光Ｘ線強度Ｏから未知の溶出量Ｑが求められることが分かる。
【００４８】
図５は、本発明の土壌に含まれる重金属類の溶出量分析装置の一実施の形態を模式的に表した概略構成図である。以下に、この図５を用いて本発明の蛍光Ｘ線分析装置について簡単に説明する。
【００４９】
図５において、１０は試料（回収したキレート剤）、１１はこの試料１０にＸ線を照射するＸ線源、１２はこのＸ線源１１からＸ線を発生させるための高圧電源である。１３はＸ線の照射により励起された試料１０中の測定対象物質から放出される蛍光Ｘ線（特性Ｘ線）を検出する検出器、１４は検出器１３で検出した蛍光Ｘ線のエネルギー（波長）及び強度（計数値）を分析する分析器（波高分析器）である。なお、特に図示していないが、厳密には、検出器１３は、試料１０からの蛍光Ｘ線を直接検出するわけではなく、分光結晶を介し分光され入射する蛍光Ｘ線を検出し、測定対象物質の種類によって、複数設ける場合もある。
【００５０】
１５は検出した蛍光Ｘ線強度とそれに対応した測定対象物質の溶出量との相関関係を記憶した記憶部で、この記憶部１５には、検量線の較正時の測定データ（すなわち図４に示した検量線、あるいは（式４）のような関係式）が記憶される。１６は分析器１４からの入力信号と記憶部１５に格納した相関関係とを基に溶出量を演算する演算部、１７は表示部、１８は入力部で、表示部１７としては、モニタ等が代表例であるが、結果表示を印刷するプリンタであっても良い。なお、測定対象物質に対するキレート剤の吸着率が既知であれば、記憶部１５には、標準液で得た検量線を格納する代わりに、その吸着率を入力部１８により入力し、これを基に算出した検量線を格納しても良い。このようにキレート剤の吸着率が既知の場合、キレート剤に吸着した測定対象物の絶対量も測定可能である。
【００５１】
この図５の蛍光Ｘ線分析装置にて溶出量測定を行う際には、図２の各図のように作成した試料１０を蛍光Ｘ線分析装置にセットし、高圧電源１２によってＸ線源１１を加圧して、セットした試料１０に対しＸ線を照射する。この際、励起した試料１０中の測定対象物質から放出され、分光器にて分光された測定対象物質に固有の蛍光Ｘ線を検出器１３で検出する。検出器１３からの検出信号は、分析器１４を介し演算部１６に入力され、ここで蛍光Ｘ線のエネルギー（波長）と強度（計数値）が演算され、記憶部１５に一時的に記憶される。演算部１６では、演算した蛍光Ｘ線のエネルギーから、検出された物質の種類が特定（定性分析）され、同時に、各エネルギー値の蛍光Ｘ線の強度を、記憶部１５に格納された対応の検量線を基に、検液中の各物質の溶出量に換算（定量分析）する。これら分析結果は、入力部１８からの入力操作に応じて、表示部１７に表示される。
【００５２】
以上に説明したように、本発明においては、検液中の対象の測定対象物質をキレート剤に吸着させ、測定対象物質の濃度が十分に測定可能な水準に濃縮されたキレート剤を試料とすることにより、蛍光Ｘ線分析装置により、試料中の測定対象物質濃度を測定し、この測定結果を、図４のように、検液中の測定対象物質の溶出量に換算する。そのため、環境基準値レベルの極めて微量な溶出量を現場で迅速に行うことができる。これにより、汚染土壌を対象とした場合の不溶化処理を必要とするかどうかの判定や、不溶化処理後の処理土を対象とした場合の環境基準値をクリアできたかどうかの品質管理を、現場で迅速かつ高精度に、しかも難しい操作がないため、高度な技能がなくても極簡単に行うことができる。
【００５３】
また、本発明によれば、土壌汚染対策法（平成１５年２月１５日施行）における重金属の含有量測定にも対応可能である。土壌汚染対策法においては、対象物質の含有量測定は、１規定−塩酸で抽出する方法を採用しているが、これに影響されず、カドミウム、六価クロム、鉛、砒素、セレン等、各指定物質について、本発明は適用可能である。但し、六価クロムについては、酸性溶液中で三価に還元してキレート剤に吸着させ、分析にかける。
【００５４】
また、公定法による検液作成と日本工業規格（ＪＩＳ）Ｋ０１０２による測定方法により、土壌の重金属溶出量を測定する場合、測定結果が出るまでに概ね２週間の期間を要し、しかも必要な装置が大型であるため、現場での溶出量分析は困難であった。そのため、重金属に汚染された土壌を不溶化処理し、その処理土を埋め戻すといった整地作業においては、埋め戻し前に処理土の品質を確認しなければならないが、処理土の品質確認に時間がかかり、その間、処理土は現場に放置せざるを得ない。その結果、工事期間が長期化し、しかも測定結果が出るまで処理土を集積しておくための広大なスペースを必要とし、またそれに伴って管理コストも増大する。
それに対し、本発明は、現場で簡単かつ迅速に測定結果が得られるので、工期短縮、省スペース化、管理コストの削減といった多大なメリットが得られる。
【００５５】
更に、通常、汚染土壌の不溶化処理の際には、事前に処理対象の土壌の汚染度を調査分析するが、実際の施行現場においては、汚染の度合によって、不溶化のための薬剤の添加量を作業を進めながら微調整することがある（薬剤添加が不要なケースもある）。具体的には、あるロットの不溶化処理に対し、その前のロットの不溶化処理における汚染土及び処理土の分析データをフィードバックする。したがって、測定結果を得るのに時間がかかるようでは、その待ち時間が累積し、作業の進捗にますます遅れが生じてしまう。
これに対しても、本発明は、現場で迅速に測定結果が得られるので、作業進捗の遅れを防止し、工期をより短縮することができる。また、即座に測定結果が得られるので、不溶化処理を行う前に土壌を細かく区画しておき、各区画において土壌の汚染度調査を行い、必要な場合にその区画を不溶化処理する、といった要領で作業を進めていけば、必要最小限の区画を不溶化処理することができ、更なる工期短縮、労力及びコストの低減、省スペース化の効果が得られる。
【００５６】
また、試料が液体（溶液）の場合、蛍光Ｘ線分析装置では、その試料を滴下、乾燥させて定量分析を行わなければならず、この場合には、一滴に含まれる重金属量が微量で測定不能なため、繰り返し滴下・乾燥を行わなければならない。また、蛍光Ｘ線分析装置においては、能力上、試料の厚さをある程度要する場合があり、液体試料を滴下する方法では、信頼性や再現性が乏しい。
それに対し、本発明によれば、測定対象物質をキレート剤中に濃縮し、有形物の試料として回収するため、信頼性、再現性が十分に確保される。
【００５７】
また、図２（ａ）及び図２（ｂ）のように、回収したキレート剤をそのまま粉末試料として用いる場合、試料の取扱いにある程度慎重を要するが、図２（ｃ）〜図２（ｇ）のように固体試料を作成することにより、極めて試料の取扱いを容易化することができ、持ち運びも簡単である。特に、図２（ｆ）及び図２（ｇ）の固体試料は、特別な技能や経験がなくとも容易に作成でき、図２（ｃ）〜図２（ｅ）の固体試料のように、熱可塑性の樹脂を用いてキレート剤を成形する場合に比べても簡単に作成できる。また、蛍光Ｘ線分析装置においては、試料の厚みをある程度要するので、粉末試料の場合、測定個所によって測定結果が若干ばらつく可能性があり、また再現性の面で若干課題が生じるが、図２（ｃ）、図２（ｄ）、図２（ｆ）、図２（ｇ）のように、一定の厚みを有する固体試料の場合には、取扱いが極めて容易でることに加え、測定個所による結果にバラツキも生じ難く、なかつ再現性の面で問題はない。そのため、試料としての信頼性が極めて高い。
【００５８】
また、キレート剤として、２次元の柔構造を有するキレート繊維を用いた場合、キレート樹脂等の３次元構造の細孔をもつ他の種のキレート剤を用いた場合に比し、環境基準値程度の極めて微量な値であっても、測定対象物質を短い振とう時間で定量的かつ速やかに吸着することができるので、測定精度及び迅速性をより向上させることができる。
【００５９】
更に、測定対象物質の溶出量が既知の標準液を、検量線を較正するための標準試料とすることができるので、標準試料が簡単かつ確実に得られる。したがって、外部から標準試料を入手する必要がなく、それだけ分析に要する期間を短縮することができる。
【００６０】
【実施例】
本発明に関し、その信頼性を本実施例にて実証した。
その手順として、まず、測定対象物質の含有量（溶出量）が既知の検液を作成し、その検液中の測定対象物質に対するキレート剤の吸着状態を確認し、次に回収したキレート剤を蛍光Ｘ線分析装置で分析し、その分析結果の信頼性を確認した。第１に、キレート剤に測定対象物質が定量的に吸着されることが確認でき、第２に、キレート剤中の測定対象物質の定量分析結果に信頼が置けることが確認できれば、本発明の信頼性が実証される。
【００６１】
（１）キレート剤への測定対象物質の吸着の確認
▲１▼まず、主に、鉛、ニッケル等の重金属類や、白金等の貴金属類や希土類金属類等に対するキレート形成能に優れたキレート繊維Ｍを、鉛と砒素がともに等濃度の溶液に添加し、鉛及び砒素に対するキレート繊維Ｍの吸着を測定した。
【００６２】
（実験手順）
溶液は、鉛及び砒素の濃度が同じになるよう、０．００５［ｍｇ／Ｌ］，０．０１［ｍｇ／Ｌ］，０．１［ｍｇ／Ｌ］の濃度の異なる３種類の混合溶液を用意し、各２００［ｍＬ］に対しキレート繊維Ｍを０．１［ｇ］添加後、１時間振とうし静置した。静置後、必要であればキレート繊維Ｍをろ過し、それぞれ採取した上澄み液をＩＰＣ発光分光分析法により分析し、採取した各上澄み液中の鉛及び砒素の残存量を測定した。
【００６３】
（実験結果）
この実験の結果、表１に示すように、キレート繊維Ｍには、鉛がほぼ完全に吸着されたが、砒素は殆ど吸着されなかった。
【００６４】
【表１】
2004294329.tif 000004
【００６５】
▲２▼次に、主に、セレン、ほう素、ゲルマニウム等の類金属（半金属）に対するキレート形成能に優れたキレート繊維Ｎを、鉛、砒素、及びセレンがいずれも等濃度の混合溶液（ＳＴＤ溶液）に添加し、鉛、砒素、及びセレンに対するキレート繊維Ｎの吸着を測定した。
【００６６】
（実験手順）
ＳＴＤ溶液は、鉛、砒素及びセレンの濃度が同じになるよう、０．０１［ｍｇ／Ｌ］，０．０５［ｍｇ／Ｌ］，０．１［ｍｇ／Ｌ］の濃度の異なる３種類を１［Ｌ］づつ作成して、各ＳＴＤ溶液から、ｐＨ４．０，ｐＨ８．５にｐＨ調整したものを２００［ｍＬ］づつ作成し、計６種用意した。続いて、過酸化水素原液（３０％）を１０倍に希釈したものを、各ＳＴＤ溶液にマイクロシリンジで添加した。各溶液に対する添加量［μＬ］は、表２に示した。
【００６７】
【表２】
2004294329.tif 000005
【００６８】
次に、各ＳＴＤ溶液に対し、メノウ乳鉢で粉砕し繊維長さを適当にしたキレート繊維Ｎを０．１［ｇ］添加し、１時間振とうして静置した。静置後、上記同様の手順で、各ＳＴＤ溶液についてそれぞれ採取した上澄み液を、ＩＰＣ発光分光分析法により分析し、採取した各上澄み液中の鉛、砒素及びセレンの残存量を測定した。
【００６９】
（実験結果）
この実験の結果、表３に示すように、砒素は、過酸化水素をＢパターンで添加した場合、キレート繊維Ｎにほぼ定量的に吸着され、セレンに関しては、過酸化水素の添加パターンに限らず、濃度が０．０５［ｍｇ／Ｌ］以下の場合、ほぼ定量的にキレート繊維Ｎに吸着された。
【００７０】
【表３】
2004294329.tif 000006
【００７１】
このように、鉛、砒素、セレンのいずれにおいても、適切なキレート剤を選択し、必要に応じて溶液のｐＨを調整すれば、それぞれ環境基準値レベルの測定対象物質を、定量的にキレート剤に吸着させることができた。
【００７２】
（２）蛍光Ｘ線分析結果の確認
可搬型蛍光Ｘ線分析装置を用い、その信頼性を以下のように確認した。
まず、鉛、砒素及びセレンの濃度が同じになるよう、０．０１［ｍｇ／Ｌ］，０．０２［ｍｇ／Ｌ］，０．０５［ｍｇ／Ｌ］と濃度の異なる３種類のＳＴＤ溶液を作成し、３種類のＳＴＤ溶液に対し、それぞれキレート繊維Ｍを添加したもの、キレート繊維Ｎを添加したものの、計６つの試料を用意した。
各試料の測定対象物質濃度と添加したキレート繊維との関係を表４に、キレート繊維に鉛、砒素、セレンを吸着させるときの条件を表５に示した。
【００７３】
【表４】
2004294329.tif 000007
【００７４】
【表５】
2004294329.tif 000008
【００７５】
続いて、各試料につき、キレート繊維をろ過して回収・乾燥させたものを、蛍光Ｘ線分析装置により分析した結果を表６に示した。なお、表６中の「ＮＤ」は、「Ｎｏｔ  ｄｅｔｅｒｍｉｎｅｄ」を表し、表６を見ると、キレート繊維Ｍには、セレンが殆ど吸着されなかったことが分かる。また、この際の試料Ｎｏ．１、試料Ｎｏ．４について得られた定性分析チャートを、それぞれ図６及び図７に示した。
【００７６】
【表６】
2004294329.tif 000009
【００７７】
次に、試料Ｎｏ．６を対象とし、表６に得られた測定結果のバラツキを調べた。この際、試料Ｎｏ．６に関し、測定個所を５個所とり、砒素及びセレンの測定値の平均値、標準偏差σ、及び、ＣＶ値［％］を測定した。ＣＶ値とは変動係数のことで、この値が１０％以下の場合、測定結果として良好と評価できる。なお、この実験の際の定量分析には、一般の標準試料を使用した。
この測定の結果、表７に示したように、いずれもＣＶ値が１０％以内におさまり、表６の測定値について高い信頼性が確認できた。
【００７８】
【表７】
2004294329.tif 000010
【００７９】
以上のように、本実施例によって、キレート剤に測定対象物質が定量的に吸着され、なおかつ、キレート剤中の測定対象物質の定量分析結果に信頼が置けることが確認できたので、本発明を適用した溶出量分析の信頼性は十分なものであることが実証できた。
【００８０】
【発明の効果】
本発明によれば、蛍光Ｘ線分析装置を用い、環境基準の極めて微量な濃度の測定対象物質を測定できるので、調査対象土壌中の重金属類の溶出量を現場で迅速に行うことができる。したがって、汚染土壌の不溶化処理に関し、工期短縮、省スペース化、コスト削減といった顕著な効果が得られる。また、本発明の試料を用いれば、測定結果のバラツキが生じ難く、より信頼性の高い測定値を得ることができる。しかも、試料の取扱いは極めて容易で、再現性も極めて高い。
【００８１】
また、キレート繊維を用いることにより、環境基準の極めて微量な濃度であっても、検液中の測定対象物質を速やかに吸着させることができるので、測定の精度及び迅速性をより向上させることができる。また、測定対象物質の溶出量が既知の標準液で得られた測定結果を基準とすることにより、標準試料の入手に労することがなく、信頼性の高い検量線が容易に得られる。
【図面の簡単な説明】
【図１】本発明の土壌に含まれる重金属類の溶出量分析方法の一実施の形態の手順を表したフローチャートである。
【図２】本発明の土壌に含まれる重金属類の溶出量分析方法及び装置に用いる試料の一実施の形態の代表例を表した図である。
【図３】蛍光Ｘ線強度とキレート剤中の重金属の吸着量との相関関係を表す図、及びキレート剤中の重金属の吸着量と検液中の重金属の溶出量との相関関係を表す図である。
【図４】蛍光Ｘ線強度と検液中の重金属の溶出量との相関関係を表す図である。
【図５】本発明の土壌に含まれる重金属類の溶出量分析装置の一実施の形態を模式的に表した概略構成図である。
【図６】表６の測定結果のうち、試料Ｎｏ．１について得られた定性分析チャートを表す図である。
【図７】表６の測定結果のうち、試料Ｎｏ．４について得られた定性分析チャートを表す図である。
【符号の説明】
２      キレート剤
４      容器
４ａ      窓
１１      Ｘ線源
１３      検出器
１５      記憶部
１６      演算部
γ１，γ２  検量線
【図１】
2004294329.tif 000011
【図２】
2004294329.tif 000012
【図３】
2004294329.tif 000013
【図４】
2004294329.tif 000014
【図５】
2004294329.tif 000015
【図６】
2004294329.tif 000016
【図７】
2004294329.tif 000017